КАТАЛИТИЧЕСКАЯ КОМПОЗИЦИЯ, ОБЛАДАЮЩАЯ УЛУЧШЕННЫМИ ХАРАКТЕРИСТИКАМИ СЫПУЧЕСТИ, И СПОСОБЫ ЕЕ ПОЛУЧЕНИЯ И ПРИМЕНЕНИЯ

1. Каталитическая композиция, включающая:
а. соединение-катализатор; и
b. карбоксилат металла, где карбоксилат металла по данным дифференциальной сканирующей калориметрии в основном не содержит карбоновых кислот, поскольку карбоксилат металла не обладает какими-либо пиками плавления при температурах, которые меньше или равны 75°C.
2. Каталитическая композиция по п.1, в которой карбоновые кислоты описываются формулой RCOOH и в которой R обозначает гидрокарбильный радикал, содержащий от 6 до 30 атомов углерода.
3. Каталитическая композиция по п.1 или 2, в которой карбоксилат металла описывается формулой:
MQx(OOCR)y,
в которой M обозначает металл группы 13 Периодической системы элементов;
Q обозначает галоген, гидроксигруппу, алкил, алкоксигруппу, арилоксигруппу, силоксигруппу, силан или сульфонатную группу; R обозначает гидрокарбильный радикал, содержащий от 12 до 30 атомов углерода;
x обозначает целое число, равное от 0 до 3;
y обозначает целое число, равное от 1 до 4; и
сумма x и y равна валентности металла M.
4. Каталитическая композиция по п.1 или 2, в которой карбоксилатом металла является карбоксилат алюминия.
5. Каталитическая композиция по п.1 или 2, где каталитическая композиция дополнительно включает подложку и активатор, и где соединением-катализатором является металлоценовый катализатор, содержащий атом титана, циркония или гафния.
6. Каталитическая композиция по п.1 или 2, в которой соединением-катализатором является металлоценовый катализатор и металлоценовый катализатор выбран из группы, включающей:
2
(пентаметилциклопентадиенил)(пропилциклопентадиенил)MX,
2
тетраметилциклопентадиенил)(пропилциклопентадиенил)MX,
2
(тетраметилциклопентадиенил)(бутилциклопентадиенил)MX,
2
2
2
MeSi(инденил)MX,
2
2
2
MeSi(тетрагидроинденил)MX,
2
2
(н-пропилциклопентадиенил)MX,
2
2
(н-бутилциклопентадиенил)MX,
2
2
(1-метил,3-бутилциклопентадиенил)MX,
2
2
3
2
2
HN(CHCHN(2,4,6-Ме-фенил))МХ,
2
2
5
2
2
HN(CHCHN(2,3,4,5,6-Me-фенил))MX,
2
(пропилциклопентадиенил)(тетраметилциклопентадиенил)MX,
2
2
(бутилциклопентадиенил)MX,
2
2
(пропилциклопентадиенил)МХ и их комбинация,
2
3
1
5
где M обозначает Zr или Hf и X выбран из группы, включающей F, Cl, Br, I, Me, Bnz, CHSiMe и С-С-алкилы или -алкенилы.
2
2
7. Каталитическая композиция по п.1 или 2, где каталитическая композиция включает подложку и активатор, и где соединением-катализатором является металлоценовый катализатор, выбранный из группы, включающей (1-метил,3-бутилциклопентадиенил)ZrX и их комбинации, где Х выбран из группы, включающей F, Cl, Br, I и Me.
8. Каталитическая композиция по п.1 или 2, где содержание карбоксилата металла в каталитической композиции равно от примерно 0,1 мас.% до примерно 20 мас.% в пересчете на полную массу каталитической композиции.
9. Каталитическая композиция по п.1 или 2, где 20 г каталитической композиции проходят через воронку в течение менее 45 с при температуре, равной от примерно 25 до примерно 50°C, где воронка представляет собой стеклянную воронку с коническим горлом с углом раскрытия, равным 60°, отверстием диаметром 7 мм в дне воронки, и воронка не содержит трубку.
10. Каталитическая композиция по п.1 или 2, где 20 г каталитической композиции проходят через воронку в течение менее 10 с при температуре, равной от примерно 25 до примерно 50°C, где воронка представляет собой стеклянную воронку с коническим горлом с углом раскрытия, равным 60°, отверстием диаметром 10 мм в дне воронки, и воронка не содержит трубку.
11. Каталитическая композиция по п.1 или 2, где 20 г каталитической композиции проходят через воронку в течение менее 5 с при температуре, равной от примерно 25 до примерно 50°C, где воронка представляет собой стеклянную воронку с коническим горлом с углом раскрытия, равным 60°, отверстием диаметром 12 мм в дне воронки, и воронка не содержит трубку.
12. Способ получения каталитической композиции по п.1 или 2, включающий:
a. объединение карбоксилата металла органическим растворителем, обладающим диэлектрической постоянной при 25°C, большей или равной 3,0, для экстракции свободных карбоновых кислот;
b. сушку экстрагированного карбоксилата металла; и
с. объединение высушенного экстрагированного карбоксилата металла с катализатором.
1
10
1
10
1
10
1
10
1
10
1
10
1
10
13. Способ по п.12, в котором органический растворитель выбран из группы, включающей С-С-спирты, С-С-кетоны, С-С-сложные эфиры, С-С-простые эфиры, С-С-алкилгалогениды, С-С-алкилнитрилы, С-С-диалкилсульфоксиды и их комбинации.
14. Способ по п.12, в котором органический растворитель выбран из группы, включающей метанол, этанол, пропанол, изопропанол, бутанол, ацетон, метилэтилкетон, метилацетат, этилацетат, метилпропионат, метилбутират, диметиловый эфир, диэтиловый эфир, 1,4-диоксан, тетрагидрофуран, хлороформ, дихлорметан, ацетонитрил, диметилсульфоксид и их комбинации.
15. Способ по п.12, в котором объединение высушенного экстрагированного карбоксилата металла с катализатором представляет собой смешивание в сухом состоянии.
16. Способ полимеризации, предназначенный для получения полимера или сополимера этилена, включающий взаимодействие этилена и необязательно другого альфа-олефина с каталитической композицией по п.1 или 2 в реакторе при условиях, обеспечивающих полимеризацию, с получением полимера или сополимера этилена.
17. Способ полимеризации по п.16, дополнительно включающий добавление добавки, обеспечивающей непрерывность, включающей карбоксилат металла, в реактор независимо от каталитической композиции, где карбоксилат металла в добавке, обеспечивающей непрерывность, в основном не содержит свободных кислот.